FR 2561678 A1 19850927 FR 8404295 A 19840320 PRODUIT DE RENFORCEMENT DE SURFACE PLANE TEXTILE, PROCEDE POUR SA MISE EN OEUVRE ET APPLICATIONS La présente invention concerne un produit de renforcement destiné à être appliqué sur une surface plane textile pour renforcer celle-ci en vue par exemple de la confection d'articles vestimentaires. Elle concerne également le procédé de renforcement, mettant en oeuvre ledit produit et l'utilisation de ce produit au renforcement des surfaces planes textiles. Le renforcement des surfaces planes textiles a pour but d'apporter à ces surfaces une raideur supplémentaire. Il est généralement prati- qué en réalisant une enduction d'une matière polymérique, qui durcit par évaporation de solvant, par thermoréticulation ou autre procédé connu. Dans la plupart de leurs applications, les surfaces textiles renforcées doivent cependant garder de la souplesse. Pour cela diffé- rentes techniques ont été mises au point; elles sont basées sur une enduction différenciée de la surface, c'est-à-dire que toute la sur- face textile n'est pas enduite, mais seulement une partie de celle-ci, en sorte que la partie non enduite confère à l'ensemble la souplesse désirée; dans ce cas l'application peut etre faite selon des lignes séparées et parallèles, ou selon des points de grosseurs variables.Un tel procédé d'application par sérigraphie est décrit dans le brevet français 77 11 270. Néanmoins ces procédés voient leurs applications limitées dans la mesure o les'surfaces textiles ainsi renforcées n' ont pas une main, une tenue au frottement et au nettoyage à sec qui correspondent aux exigences imposées aux surfaces de renforcement no- tamment dans la confection masculine. Or on a trouvé, et c'est ce qui fait l'objet de l'invention, un produit de renforcement de surfaces textiles planes, qui permette de pallier aux inconvénients précités des procédés connus. Ce produit, à base d'une résine thermoréticulable en dispersion aqueuse, est carac- térisé en ce qu'il comprend un agent porogène dont l'action porogène se réalise à une température comprise entre la température d'ébulli- tion de l'eau et la température de réticulation de la résine. La pré- sence des micropores apporte la souplesse recherchée, mais leur créa- tion intervient alors que la réticulation est en train de se dérouler, à partir de l'évaporation complète de l'eau; de ce fait, la résine présente un bon accrochage sur la surface textile, contrairement à ce qui se passe avec les enductions de mousse ou la tenue aux frottements est médiocre du fait que les nombreux micropores au contact de la sur- face textile diminuent l'accrochage de la résine elle-même. La résine thermoréticulable en dispersion aqueuse est choisie par- mi les résines connues, telles que les résines acryliques ou polyuré- thannes. Elle doit présenter une température de réticulation compati- ble avec la surface textile à renforcer; en effet le traitement de réticulation de la résine ne doit pas altérer les caractéristiques no- tamment mécaniques de la matière textile. La température de réticula- tion de la résine doit donc être inférieure à la température de ramol- lissement de la matière dont est composée la surface textile. Dans le cas des matières textiles habituellement utilisées dans l'habillement, matières naturelles - coton, laine - ou synthétiques - polyester, po- lyamide - la température de réticulation de la résine ne doit pas dé- passer 180 C. De plus la résine, une fois réticulée, doit avoir une bonne résistance aux solvants et aux détergents utilisés dans le net- toyage à sec. Avantageusement l'agent porogène est une substance qui se décom- pose par chauffage avec formation d'un sous-produit volatiIl. S'il s' agit d'une substance à l'état solide sous forme de poudre, non soluble dans l'eau, l'agent porogène est incorporé dans la dispersion aqueuse sous forte agitation mécanique. Préférentiellement on choisit l'agent porogène parmi les dérivés de l'hydrazide dont la décomposition libère de l'azote, en particulier le 3,3' sulfonyl - bis (benzène - sulfonyl - hydrazide). Avantageusement le produit de renforcement comporte de 0,5 à 5 % d'agent porogène. Bien sur d'autres substances peuvent entrer dans la composition du produit de renforcement selon l'invention. Il s'agit dn particulier d' épaississants, compatibles avec'la résine thermoréticulable, qui ont pour effet d'augmenter la viscosité du produit. La quantité d'épaissis- sants dans le produit est fonction de la viscosité désirée, et celle- ci est elle-même fonction du grammage et de la contexture de la surfa- ce textile sur laquelle le produit est appliqué. En effet le produit doit rester en surface et ne doit pas traverser la surface textile sur laquelle il est appliqué; cette condition est impérative lorsque le renforcement est réalisé sur une surface textile qui est destinée à être utilisée telle quelle, et dont la face non renforcée constitue la partie visible de l'article fini. Il peut s'agir également de sub- stances ayant pour but de favoriser le stockage du produit, par exem- ple en évitant l'évaporation de l'eau qui a pour effet d'entraîner la création d'un film à la surface du produit. Il peut s'agir aussi d' agents mouillants, de pigments etc... C'est un autre objet de l'invention que de proposer un procédé pour la mise en oeuvre du produit de renforcement précité. Ce procédé est caractérisé en ce qu'onapplique sur une surface textile ledit pro- duit de renforcement et en ce qu'on soumet ladite surface à un traite- ment thermique à une température égale à la température de réticula- tion de la résine thermoréticulable pendant un temps déterminé. Avan- tageusement le produit est appliqué sur la surface textile de façon différenciée, soit par lignes séparées et parallèles, soit par points de grosseurs variables. L'invention sera mieux comprise à l'aide de l'exemple détaillé décrit ciaprès. On réalise un produit de renforcement de surfaces textiles par addition des substances suivantes: a. 8000 ml d'une résine acrylique à 44 % de matière sèche: cette ré- sine est thermoréticulable à 1600C pendant une minute, b. 310 ml d'un épaississant, à structure acrylique, à 50 % de matière sèche, c. 160 ml de n-butanol, et en mélangeant à la dispersion obtenue, sous forte agitation méca- nique, d. ï50 g de 3,3 ' - sulfonyl - bis (benzène - sulfonyl - hydrazide) sous forme d'une poudre blanche. Le produit de renforcement ainsi obtenu est appliqué selon la technique sérigraphique sur une pièce de tissu en laine pure pesant 400 grammes au mètre carré destinée à la confection draperie homme. Le produit ne traverse pas le tissu. La pièce, sur laquelle a été a- pliqué par points le produit de renforcement, est soumise.pendant 1 minute à un traitement thermique à 1600C. Pendant la première partie du traitement thermique, l'eau contenue dans le produit de renforce- ment s'évapore, puis la température augmentant l'agent porogène se dé- compose et libère de l'azote, à partir de 130 C environ jusqu'à 155 C environ, ce qui crée des micropores dans la résine qui a déjà commencé à se réticuler. Une fois la réticulation terminée, la pièce de tissu ainsi renforcée a une main, une souplesse qui conviennent à son utilisa- tion comme devant de veston, et d'autre part les résistances au frot- tement et au nettoyage a sec de la résine sur le tissu sont suffisantes pour cet usage. La pièce pèse alors environ 500 grammes au mètre carré. L'invention n'est pas limitée à l'exemple décrit. L'homme de mé- tier pourra facilement choisir, en fonction de la surface textile à renforcer et de l'utilisation qui doit en atre faite, d'une part la ré- sine thermoréticulable, d'autre part l'agent porogène, et enfin les- éventuels autres constituants du produit de renforcement. De même il aura à choisir les proportions de chacun de ces constituants et la quantité de produit à appliquer en fonction du renforcement et de la souplesse désirés. En ce qui concerne l'agent porogène il a été remar- qué que, de manière surprenante, par rapport aux autres utilisations qui en sont faites notamment dans le PVC souple o les proportions de à 15 % sont habituelles, dans le produit de renforcement selon 1' invention une proportion de 0,5 à 5 % est suffisante pour obtenir la souplesse souhaitée. Une explication pourrait être que l'agitation mé- canique nécessaire pour incorporer l'agent porogène sous forme de pou- dre dans la dispersion aqueuse apporte dans le produit de l'air qui est en lui-même un agent porogène. L'invention s'applique particulièrement bien aux surfaces textiles entrant dans la confection de draperie homme, notamment les devants de veston, et également dans la confection d'articles féminins; elle a cependant vocation à s'appliquer toutes les fois o on cherche à appli- quer sur une surface textile une matière de renforcement, résistant au frottement et au nettoyage à sec, et tout en voulant conserver à la piè- ce textile suffisamment de souplesse et de main. 6 1678 REVENDICATIONS 1. Produit de renforcement de surfaces textiles planes, à base de rési- ne thermoréticulable en dispersion aqueuse,caractérisé en ce qu'il com- porte un agent porogène dont l'action porogène se réalise à une tempé- rature comprise entre la température d'ébullition de l'eau et la tempé- rature de réticulation de la résine. 2. Produit selon la revendication I caractérisé en ce que la résine thermodurcissable, choisie parmi les résines acryliques ou polyuréthan- nes, a une température de réticulation inférieure à 180 C. 3. Produit selon la revendication I caractérisé en ce que l'agent poro- gène est une substance qui se décompose par chauffage avec formation d' un sous-produit volatil. 4. Produit selon la revendication 3 caractérisé en ce que l'agent poro- gène est choisi parmi les dérivés de l'hydrazide, dont la décomposition libère de l'azote. 5. Produit selon la revendication 4 caractérisé en ce que l'agent poro- gène est le 3,3' - sulfonyl - bis (benzène - suIfonyl - hydrazide). 6. Produit selon l'une des revendications 3 à 5 caractérisé en ce qu'il contient de 0,5 à 5 % d'agent porogène. 7. Produit selon la revendication 1 caractérisé en ce qu'il comprend également un agent épaississant compatible avec la résine thermodurcis- sable. 8. Produit selon la revendication I caractérisé en ce qu'il comprend également un agent limitant l'évaporation de l'eau, notamment le n-bu- tanol. 9. Procédé de renforcement de surfaces textiles planes caractérisé en ce qu'on applique sur la surface textile le produit de renforcement se- lon l'une des revendications précédentes et en ce que l'on soumet ladi- te surface pendant un temps déterminé à un traitement thermique à une tempé- rature supérieure à la température d'ébullition de l'eau et suffisante, pour que d'une part la réticulation de la résine et d'autre part l'action porogé- ne se réalisent. 10. Procédé selon la revendication 9 caractérisé en ce qu'on applique le produit de renforcement par la technique sérigraphique. ]1. Procédé selon la revendication 9 caractérisé en ce que le traitement thermique consiste à chauffer pendant 1 minute à 160 C un produit de 256 1 678 renforcement à base de résine acrylique et contenant du 3,3' sulfonyl- bis (benzène -sulfonyl - hydrazide). 12. Application du produit et du procédé selon l'une des revendications précédentes au renforcement de pièces textiles destinées à la confec- tion de vêtement, notamment en draperie homme.